(57)【特許請求の範囲】
【請求項１】
インキ筒の先端部に、ボールを回転自在に抱持したボールペンチップを直接又はチップホルダーを介して具備してなるボールペンにおいて、水と２０℃の蒸気圧が０．５ｋＰａ〜１０ｋＰａであるアルコール系溶剤とからなる溶剤と、顔料のみからなる着色剤と、水溶性樹脂と、水中油滴型樹脂エマルジョンと、界面活性剤とからなり、前記水溶性樹脂及び水中油滴型樹脂エマルジョンの固形分濃度の総和が、インキ組成物の全量に対して５．０〜３０．０質量％であり、２０℃でのインキ粘度が５〜３０ｍＰａ・ｓである、水中油滴型樹脂エマルジョンを用いた水性ボールペン用インキを前記インキ筒に直詰めするとともに、前記ボールペンチップが、非使用時にはチップ先端に回転自在に抱持したボールを、コイルスプリングにより直接または押圧体を介して、ボールの後端に当接させ、チップ先端縁の内壁面に押圧して、筆記時の押圧力によりチップ先端縁の内壁とボールに間隙を与えインキを流出させる弁機構を具備し、前記ボールペンチップが、ステンレス鋼材からなり、前記ボールの表面粗さが、算術平均粗さ（Ｒａ）で５ｎｍ以下であることを特徴とする水性ボールペン。
【請求項２】
水中油滴型樹脂エマルジョンが、固形分換算でインキ組成物の全量に対して１．０〜２０．０質量％である、請求項１に記載された水性ボールペン。
【請求項３】
水中油滴型樹脂エマルジョンが、アクリル系エマルジョンである、請求項１または２に記載された水性ボールペン。
【請求項４】
アクリル系エマルジョンが、最低造膜温度が２５℃以下である、請求項３に記載された水性ボールペン。
【請求項５】
水溶性樹脂が、インキ組成物の全量に対して１．０〜２０．０質量％である、請求項１ないし４の何れか１項に記載された水性ボールペン。
【請求項６】
水溶性樹脂が、アクリル系樹脂である、請求項１ないし５の何れか１項に記載された水性ボールペン。
【請求項７】
アクリル系樹脂が、分子量５０００〜２００００、ガラス転移点４０〜１５０℃、酸価５０〜２５０である、請求項６に記載された水性ボールペン。
【請求項８】
前記界面活性剤が、アセチレングルコール系界面活性剤であることを特徴とする請求項１に記載の水性ボールペン。
【発明の詳細な説明】
【技術分野】
【０００１】
本発明は、水中油滴型樹脂エマルジョンを用いた水性ボールペン用インキとそのインキを用いた水性ボールペンに関するものである。
【背景技術】
【０００２】
紙面などの浸透面に筆記可能な筆記具として、インキ筒の先端部に、ボールを回転自在に抱持したボールペンチップを具備してなるボールペンについてはよく知られている。
【０００３】
一方、金属、ガラス、プラスチック材などの非浸透面に筆記可能な筆記具として、一般的に筆端部が繊維束で形成されたマーキングペンが知られている。マーキングペンは、水性溶剤を採用した水性タイプと油性溶剤を採用した油性タイプと２つに大別され、太字筆記や前記非浸透面への筆記に際して広範に愛用されている。しかしながら、これらマーキングペンは、２つの大きな問題を抱えている。
【０００４】
第１の問題は、筆端部が繊維束で形成されているため、非常に破損、変形しやすいことである。筆端部を繊維束で形成すると、筆記面との接触が面接触となるので太字筆記が可能となる。また、非浸透面に対する筆記に際しても、一般的なボールペンのようにボールの回転に依るところがないので、筆端部の動きに応じて十分にインキが塗布できる。しかしながら、繊維束は筆記によって先端部が破損や変形を生じやすく、一定の筆記幅を長期間の使用に対して保証することができない。特に、紙面と比べて硬度が高い金属、ガラス、プラスチック材等の非浸透面への筆記の場合には、繊維束で形成される筆端部が変形しやすい。
【０００５】
第２の問題は、一般的に揮発性インキを採用するために、キャップを短時間外して放置しただけで筆記不能となってしまうこともある。マーキングペンは、前述のように筆端部を繊維束としており、太字筆記や非浸透面への良好筆記を具現化するため、筆端部からのインキ吐出をボールペンと比べて極めて大きく設計している。揮発性インキを採用することで、筆跡乾燥性や筆跡滲み、裏抜けについて好適に対処しているのがマーキングペンの特徴である。反面、筆端部の繊維束内に吸蔵されたインキは露出状態となり、ドライアップにより急激な増粘や固化が生じ、筆記不良となる。最近では、繊維束を表面処理することにより延命策を講じている発明もあるが、インキ吸蔵体から筆端部の繊維束までのインキ流路全体において、毛細管作用によってインキが流通しているため、インキの粘度には細心の注意を払わねばならないことにかわりはない。
【０００６】
このようにマーキングペンは、非常に広く愛用されているが、好適な作用を奏す構成そのものに宿命的な問題を抱えており、使用に際して制限が生じている。
【０００７】
こうしたマーキングペンの問題を解消するため、筆端部を繊維束とせずにボールペンのような金属もしくは樹脂材からなるボールペンチップによって形成しようとする試みも種々検討されている。しかしながら、筆端部をマーキングペン構造からボールペン構造に変え、筆端部を金属あるいは樹脂材とするだけでは、前記問題を完全に解決できず、新しい問題も抱えることになる。つまり、金属やガラス、プラスチックに代表される非浸透面上では、筆記面上での抵抗よりも筆端部内のボール受け座表面での抵抗の方が大きく、ボールが回転しないのである。ボールに関してこのような関係が成立すると、ボール回転を生じる駆動力が欠如しボールが回転しない。ボールが回転しない限り、筆端部からインキが吐出する事ことはなく、良好な筆記はできない。
【０００８】
また、顔料を用いた水性インキ組成物を使用するボールペンとして、例えば、特開２００３−２９１５７９号公報「布書き用ボールペン」がある。しかしながら、１００〜３００００ｍＰａ・ｓ（２５℃）とインキ粘度が高いために、筆記に際してボール表面に速やかにインキ膜が形成されず、布のような浸透面には筆記可能であるが、平滑な非浸透面上に良好な筆記ができないという問題があった。
【０００９】
また、平滑な非浸透面上に筆記するボールペン用インキとしては、例えば、特開２００２−３６７７５号公報「ボールペン」、特開２００２−２２６７６０号公報「ボールペン」がある。しかしながら、何れも染料を用いているため隠蔽性が低く、日光露出に対する耐性が小さいという問題があった。
【特許文献１】「特開２００３−２９１５７９号公報」
【特許文献２】「特開２００２−３６７７５号公報」
【特許文献３】「特開２００２−２２６７６０号公報」
【発明の開示】
【発明が解決しようとする課題】
【００１０】
こうした問題を鑑み、金属、ガラス、プラスチック材等の平滑な非浸透面上にも良好に筆記可能で、筆跡の定着性、乾燥性、耐水性が良好で、紙面上では筆跡の裏抜けや滲みのない、更には筆端部のインキドライアップを防止した水中油滴型樹脂エマルジョンを用いた水性ボールペン用インキとそのインキを用いた水性ボールペンを提供するもので
【課題を解決するための手段】
【００１１】
本発明は、
「１．  水と２０℃の蒸気圧が０．５ｋＰａ〜１０ｋＰａであるアルコール系溶剤とからなる溶剤と、顔料と、水溶性樹脂と、水中油滴型樹脂エマルジョンとからなり、前記水溶性樹脂及び水中油滴型樹脂エマルジョンの固形分濃度の総和が、インキ組成物の全量に対して５．０〜３０．０質量％であり、２０℃でのインキ粘度が５〜３０ｍＰａ・ｓである、水中油滴型樹脂エマルジョンを用いた水性ボールペン用インキ。
２．  水中油滴型樹脂エマルジョンが、固形分換算でインキ組成物の全量に対して１．０〜２０．０質量％である、１項に記載された水中油滴型樹脂エマルジョンを用いた水性ボールペン用インキ。
３．  水中油滴型樹脂エマルジョンが、アクリル系エマルジョンである、第１項または第２項に記載された水中油滴型樹脂エマルジョンを用いた水性ボールペン用インキ。
４．  アクリル系エマルジョンが、最低造膜温度が２５℃以下である、３項に記載された水中油滴型樹脂エマルジョンを用いた水性ボールペン用インキ。
５．  水溶性樹脂が、インキ組成物の全量に対して１．０〜２０．０質量％である、１項ないし４項の何れか１項に記載された水中油滴型樹脂エマルジョンを用いた水性ボールペン用インキ。
６．  水溶性樹脂が、アクリル系樹脂である、１項ないし５項の何れか１項に記載された水中油滴型樹脂エマルジョンを用いた水性ボールペン用インキ。
７．  アクリル系樹脂が、分子量５０００〜２００００、ガラス転移点４０〜１５０℃、酸価５０〜２５０である、６項に記載された水中油滴型樹脂エマルジョンを用いたボールペン。
８．  インキ筒の先端部に、ボールを回転自在に抱持したボールペンチップを直接又はチップホルダーを介して具備してなるボールペンにおいて、１項ないし７項の何れか１項に記載された水中油滴型樹脂エマルジョンを用いた水性ボールペン用インキをインキ筒に直詰めしたことを特徴とする水中油滴型樹脂エマルジョンを用いた水性ボールペン。
９．  ボールペンチップが、非使用時にはチップ先端に回転自在に抱持したボールを、コイルスプリングにより直接または押圧体を介して、ボールの後端に当接させ、チップ先端縁の内壁面に押圧して、筆記時の押圧力によりチップ先端縁の内壁とボールに間隙を与えインキを流出させる弁機構を具備した、８項に記載された水中油滴型樹脂エマルジョンを用いた水性ボールペン。
１０．  ボールペンチップが、ステンレス鋼材からなり、前記ボールの表面粗さが、算術平均粗さ（Ｒａ）で５ｎｍ以下である、８項または９項に記載された水中油滴型樹脂エマルジョンを用いた水性ボールペン。」
に関する。
【発明の効果】
【００１２】
本発明は、筆記面の性状に制限されることなく、金属、ガラス、プラスチック材等の平滑な非浸透面上にも良好に筆記可能で、筆跡の定着性、乾燥性が良好で、紙面上では筆跡の裏抜けや滲みのない、更には筆端部のインキドライアップを防止した水性インキ組成物及びそのインキを用いた水性ボールペンを提供することができた。
【発明を実施するための最良の形態】
【００１３】
金属、ガラス、プラスチック材等の平滑な非浸透面上にも良好に筆記するという目的を、ボールペンで実現可能にした。
【００１４】
本発明におけるインキ粘度は、トキメック製Ｂ８Ｍ型粘度計を用い、ＢＬローターの回転速度１２ｒｐｍにおける粘度を２０℃の環境下で測定した。
【００１５】
本発明の第１の特徴は、２０℃の測定環境下におけるインキ粘度を５〜３０ｍＰａ・ｓとした点である。非浸透面上への筆記は筆記面が極端に平滑であることが多く、筆端部のボール回転に向けた駆動力が生じずらい。発明者は鋭意検討の結果として、筆記に対してボールの表面にインキ膜を速やかに形成することで、平滑な筆記面上でもボールが回転可能な状況となることを見出した。これは、ボール受け座周辺に潤滑性良好なインキが充たされ回転抵抗を低減し、更には、平滑な筆記面上に粘度を有したインキが移行することで湿式の回転環境が形成でき、これら２つの相乗効果であると考えられる。
【００１６】
２０℃の測定環境下におけるインキ粘度が５ｍＰａ・ｓ未満では、平滑な非浸透面上での筆記は良好となるが、紙面上での筆記に際して筆跡の滲みや裏抜けが顕著となり防止できない。また、同じく３０ｍＰａ・ｓを越えると、筆記に際してボール表面に速やかにインキ膜が形成されず、平滑な非浸透面上に良好な筆記ができない。
【００１７】
本発明の第２の特徴は、着色剤として顔料を用いたことにある。顔料は、非浸透面で隠蔽性の高い筆跡が得られるため、非常に好適である。また、染料と比較すると日光露出などに対する耐性が強く、外部環境での使用に際しても好適である。更に、筆端部材とボールで形成された微小隙間に極めて速やかに乾燥皮膜を形成するため、インキドライアップが筆端部内部に侵攻しないという効果も奏す。顔料による乾燥皮膜形成は、繊維束で形成された筆端部において、顔料の有する乾燥皮膜形成能は、毛管作用を阻害してインキ流通に関して大きな問題を生じる。他方、金属あるいは樹脂材で形成されたボールペンチップを具備するボールペンにおいても、ドライアップが筆端部内部まで侵攻すると筆記不良を生じる。
【００１８】
以上のことから、本発明では、金属あるいは樹脂材で形成されたボールペンチップを採用することと、乾燥皮膜形成し易いインキを採用することとの組み合わせにおいて、最も効果的にインキドライアップに係る筆記不良を防止するものである。該インキの粘度は、前述の通りの制限を設けることで良好な筆跡が具現化できる。筆端部隙間の乾燥皮膜形成は、樹脂成分などをインキ組成物として配合することによっても得られるが、インキ粘度の制限を鑑みると、必須成分として処方する着色剤を顔料とすることで最も効率的に良好な筆跡とドライアップの課題が解決した。尚、顔料としては、有機、無機、加工顔料、例えばカーボンブラック、フタロシアニン系、アゾ系、キナクリドン系、キノフタロン系、スレン系、トリフェニルメタン系等が例示でき、これら顔料は、１種または２種以上を組合せて使用することができる。顔料配合割合は、インキ組成物全量に対し、１〜１０質量％である。１質量％未満では、色調が薄く、かつ乾燥皮膜の形成速度が遅くなり、１０質量％を超えると、インキ粘度が上昇し、２０℃でのインキ粘度が５〜３０ｍＰａ・ｓを得ることが困難となる。
【００１９】
本発明の第３の特徴は、筆跡定着剤として水溶性樹脂及び水中油滴型樹脂エマルジョンを併用し、水溶性樹脂及び水中油滴型樹脂エマルジョンの固形分濃度の総和を、インキ組成物の全量に対して５．０〜３０．０質量％としたことにある。顔料が皮膜を形成することは、前述した通りであるが、筆跡の擦過耐性を付与するため、筆記面との密着性も鑑みた皮膜形成剤として水溶性樹脂と水中油滴型樹脂エマルジョンを併用する。但し、この際において最も重要なのが、水溶性樹脂及び水中油滴型樹脂エマルジョンの固形分濃度である。これは、水溶性樹脂及び水中油滴型樹脂エマルジョンの固形分が、筆跡が乾燥した時に、筆記面と定着する効果を奏するためである。
【００２０】
前述した通り、乾燥皮膜による筆跡定着性を向上させる目的で、水溶性樹脂及び水中油滴型樹脂エマルジョンを採用するが、インキ組成中、固形分濃度が５．０質量％未満であると、筆跡の乾燥性が悪く、非浸透面上での良好な筆跡定着性を実現することが困難となり、３０．０質量％を超えると、インキ粘度が上昇し、２０℃でのインキ粘度が５〜３０ｍＰａ・ｓを得ることが困難となる。
【００２１】
水溶性樹脂の配合量は多ければ多いほど筆跡の定着性は良好となるが、２０質量％を越えると筆端部において強力な乾燥皮膜が形成されるため良好な書き出し性能を実現することが困難となるとともに、インキ粘度が上昇しやすいため、所望のインキ粘度（２０℃でのインキ粘度が５〜３０ｍＰａ・ｓ）を得ることが困難となる。一方、１．０質量％未満では、耐擦過性が低下するとともに、非浸透面上での良好な筆跡定着性が得られにくいため、インキ組成物全質量に対して１．０〜２０．０質量％とすることが好ましい。
【００２２】
水溶性樹脂として適用可能な樹脂は、アクリル系樹脂、アルキッド樹脂、セルロース誘導体、ポリビニルピロリドン、ポリビニルアルコール等が例示でき、これら水溶性樹脂は、１種または２種以上を組合せて使用することができる。
【００２３】
また、前述したように本発明では、着色剤として顔料を用いるため、顔料の分散機能と定着性能を兼備していれば、粘度制限のあるインキ組成物を構築する上で最も効率的な処方となる。適用対象となる水溶性樹脂は、アクリル系樹脂が代表的な物質であって顔料分散能と乾燥後の定着性を兼備した好適な水溶性樹脂である。更に、アクリル系樹脂の中でも、分子量を５０００〜２００００とし、ガラス転移点が４０〜１５０℃、酸価が５０〜２５０の範囲のグレードを選定することが好ましい。これまで詳説してきたように、筆端部に金属あるいは樹脂材からなるボールペンチップを採用することと、揮発性インキを採用すること、インキは乾燥後に好適な乾燥皮膜を形成することによって筆端部の乾燥を防止することが本発明のひとつの骨子である。また、同時にその乾燥皮膜によって非浸透面上での定着性を向上させる。アクリル系樹脂の場合には、分子量が５０００未満では、良好な乾燥皮膜が形成されにくく、非浸透面上での定着性も大きく期待できない。また、２００００を越えると筆端部での乾燥皮膜が強固となり過ぎて書き出し性が低下する。ガラス転移点については、４０℃未満では乾燥後の性状として柔らかい膜を形成する傾向となるため、非浸透面上で良好な筆跡乾燥性を得ることが困難である。また、１５０℃を越えると乾燥後に固い膜を形成する傾向があり、却って筆跡の定着性を損なうことがあった。酸価については、５０未満では水溶性が低下するため安定なインキを得ることが困難であった。また、２５０を越えると、逆に水に相溶しやすくなりすぎて筆跡の耐水性を損なう恐れがある。
【００２４】
水溶性樹脂によって、筆跡定着性は良好となるが、さらに強固な筆跡定着性を得るために、アクリル系、ウレタン系、スチレン−ブタジエン系、ポリエステル系、酢酸ビニル系等の水中油滴型樹脂エマルションを併用する。水中油滴型樹脂エマルジョンも水溶性樹脂と同様に、乾燥皮膜によって、筆跡定着性を向上させるとともに、筆跡の耐水性を向上させる。水中油滴型樹脂エマルジョンは、水溶性樹脂に比べ、乾燥皮膜形成速度が速く、筆記面との接着性が高いため定着性の高い強固な筆跡が得られる。また、水中油滴型樹脂エマルジョンは、インキ粘度の上昇が微少であるとともに、インキ中に溶解せず、分散した状態であるため、水分の蒸発を妨げないので、水溶性樹脂と併用することで、筆跡乾燥性、筆跡定着性、所望するインキ粘度等、所望の諸性能を得ることが容易となる。
【００２５】
これら水中油滴型樹脂エマルションは、固形分換算で、インキ組成物全質量に対し１．０質量％未満では、筆跡定着性及び筆跡の耐水性の向上が少なく、２０．０質量％を超えると、インキ粘度が上昇しやすいため、所望のインキ粘度（２０℃でのインキ粘度が５〜３０ｍＰａ・ｓ）を得ることが困難となるため、インキ組成物の全量に対して１．０〜２０．０質量％とすることが好ましい。
【００２６】
また、水溶性樹脂と同様に、水中油滴型樹脂エマルジョンも顔料の分散機能と定着性能を兼備していれば、粘度制限のあるインキ組成物を構築する上で最も効率的な処方となる。適用対象となる水中油滴型樹脂エマルジョンは、アクリル系エマルジョンが代表的な物質であって顔料分散能と乾燥後の定着性を兼備した好適な樹脂エマルジョンである。更に、アクリル系エマルジョンの中でも、通常水性ボールペン用インキが用いられる雰囲気中で造膜するようにするために、最低造膜温度が室温以下、好ましくは２５℃以下、とくに好ましくは１５℃以下となるように調整されるグレードを選定することが好ましい。
【００２７】
このように、皮膜を形成する水溶性樹脂及び水中油滴型樹脂エマルジョンを選定することは、繊維束を筆端部とした筆記具では実施困難であって、金属あるいは樹脂材からなるボールペンチップを筆端部に採用することで実施可能となるものである。
【００２８】
本発明の第４の特徴は、溶剤として水と２０℃の蒸気圧が０．５ｋＰａ〜１０ｋＰａであるアルコール系溶剤を採用する。本発明で期待される溶剤機能は、顔料の分散維持と揮発性能の調整である。発明者は、双方の機能を満足させるには、水と２０℃の蒸気圧が０．５ｋＰａ〜１０ｋＰａであるアルコール系溶剤が最も効果的であることを実験的に見出した。２０℃の蒸気圧が０．５ｋＰａ未満では、揮発性能が満足するものでなく、筆跡乾燥性が遅くなる。１０ｋＰａを超えると、揮発性が高いために、経時によってインキ中の溶剤量が減少し、インキ粘度が上昇する恐れがある。
【００２９】
２０℃の蒸気圧が０．５ｋＰａ以上であるアルコール系溶剤の含有量は、選定した顔料の種類やインキ組成物中の固形分濃度によっても影響されるが、インキ組成物全質量に対して２．０〜１５．０質量％が好ましい。２．０質量％未満では、水溶性樹脂及び樹脂エマルジョンの固形分濃度の総和が、インキ組成物の全量に対して５．０〜３０．０質量％であっても筆跡乾燥性が遅く、筆端部隙間でも有効な皮膜形成が遅れるため、放置環境によってはインキドライアップが筆端部内部に侵攻し書き出し性能が悪くなることがある。１５．０質量％を越えると、溶剤極性の関係で顔料の分散安定性が損なわれることがあるため、使用できる顔料に制限が生じる。また、インキ蒸発も顕著となるためインキタンクの材質やチップ構造等のボールペンとして使用する際に制限が生じる。
【００３０】
本発明で使用可能なアルコール系溶剤は顔料等の他のインキ組成物との相性を鑑み決定されるが、好適なアルコール系溶剤としては、エタノール、１−プロパノール、２−プロパノール、１−ブタノール、２−ブタノール、ｔ−ブタノール等が例示でき、これらアルコール系溶剤は、１種または２種以上を組合せて使用することができる。
【００３１】
非浸透面上で書き味を良好とし、安定したインキ濡れ性を得るため、インキ組成物中に界面活性剤を添加することができる。界面活性剤を添加し、インキの表面張力を小さくすることで、プラスチック等の非浸透面上への筆記が良好となるが、０．１質量％未満では、インキの表面張力を小さくすることが難しく、３．０質量％を超えるとインキの表面張力を小さくし過ぎて、ガラス面などの比較的濡れやすい表面では筆跡が滲み易くなるため、界面活性剤は、インキ組成物の全量に対して０．１〜３．０質量％が好ましい。
【００３２】
その他添加剤として、水性ボールペン用インキ組成物に一般的に用いられる、燐酸エステル系、シリコーン系、アセチレングリコール系等の界面活性剤を、１種または２種以上組み合わせて使用することができる。特に、金属からなるボールペンチップを筆端部に採用した場合の防錆効果も付与する目的で燐酸エステル系界面活性剤、耐水性を向上する目的でアセチレングリコール系界面活性剤を添加することが好ましい。
【００３３】
また、その他にも、防錆剤、水性インキの腐敗を防止する目的で１，２ベンゾイソチアゾリン−３−オン等の防腐防黴剤を、非浸透面上で安定したインキ濡れを実現するために水溶性変性シリコーンオイル等の濡れ性調整剤を所望により配合可能である。
【実施例】
【００３４】
本発明を、実施例をあげて具体的に説明する。
実施例１
ピグメントブラック７                                  ５．０  質量％
水溶性樹脂（商品名；ＨＰＤ−９６）
アクリル系樹脂                                        ４．０  質量％
イソプロピルアルコール（４．３ｋＰａ／２０℃）        ５．０  質量％
水                                                  ８６．０  質量％
防錆潤滑剤（商品名；Ａ−２１５Ｃ）                    ０．５  質量％
トリエタノールアミン                                  １．０  質量％
水中油滴型樹脂エマルジョン（商品名；ジョンクリル７００１）
アクリルエマルジョン                                  １．５  質量％
濡れ性向上剤（商品名；ダイノール６０４）              ０．８  質量％
１，２−ベンゾイソチアゾリン−３−オン                ０．２  質量％
【００３５】
着色剤として顔料であるピグメントブラック７、溶剤として水と、顔料分散機能と筆跡定着性能を兼備した水溶性樹脂として分子量１６，５００、ガラス転移点１０２℃、酸価２４０のアクリル系樹脂である商品名ＨＰＤ−９６（ジョンソンポリマー株式会社製）を採用し、各成分を所定量正確に秤量し、ボールミルで顔料を均一に分散させた顔料分散体を得た。次いで、ｐＨ調整剤であるトリエタノールアミン、防錆潤滑剤として燐酸エステル界面活性剤である商品名プライサーフＡ−２１５Ｃ（第一工業製薬株式会社製）、筆跡の定着性、耐水性向上剤として、最低造膜温度が５℃以下のアクリル系エマルジョンである商品名ジョンクリル７００１（ジョンソンポリマー株式会社製）、非浸透面上への濡れ性向上剤としてアセチレングリコール系界面活性剤である商品名ダイノール６０４（エアプロダクツ社製）、防菌剤として１，２−ベンゾイソチアゾリン−３−オンを所定量正確に秤量し、ディスパー撹拌機にて５０℃の攪拌温度で１時間加温撹拌した後、液温が３０℃になるまで徐々に冷却した。さらに、その均一混合液体をディスパーで撹拌しながら、２０℃の蒸気圧が４．３ｋＰａであるイソプロピルアルコールを所定量徐々に添加して３０℃の温度で２０分間撹拌することにより筆跡、外観共に黒色の水性ボールペン用インキを得た。尚、商品名ＨＰＤ−９６、ジョンクリル７００１については、それぞれの有効固形分量を勘案してインキ設計した。また、２０℃でのインキ粘度を５．０ｍＰａ・ｓとした。
【００３６】
実施例２
着色剤として緑色顔料であるピグメントグリーン７、筆跡の定着性、耐水性向上剤として、最低造膜温度が１５℃のスチレンアクリル系エマルジョンである商品名ジョンクリル７７５（ジョンソンポリマー株式会社製）を採用し、表１の通りとした以外は、実施例１と同様にして筆跡、外観共に緑色の水性ボールペン用インキを得た。尚、商品名ＨＰＤ−９６、ジョンクリル７７５については、それぞれの有効固形分量を勘案してインキ設計した。また、２０℃でのインキ粘度を１０．０ｍＰａ・ｓとした。
【００３７】
実施例３
筆跡の定着性、耐水性向上剤として、最低造膜温度が１６℃以下の酢酸ビニル系エマルジョンである商品名ボンコート２６１０（大日本インキ化学工業株式会社製）、溶剤として２０℃の蒸気圧が５．９ｋＰａであるエタノールをアルコール形容剤として採用し、表1の通りとした以外は実施例１と同様にして筆跡、外観共に緑色の水性ボールペン用インキを得た。尚、商品名ＨＰＤ−９６、ボンコート２６１０については、それぞれの有効固形分量を勘案してインキ設計した。また、２０℃でのインキ粘度を１５．０ｍＰａ・ｓとした。
【００３８】
実施例４
着色剤として赤色顔料であるピグメントレッド１７０、顔料分散機能と筆跡定着性能を兼備した水溶性樹脂を分子量６，０００、ガラス転移点７３℃、酸価２１３のアクリル系樹脂である商品名ジョンクリル６３（ジョンソンポリマー株式会社製）、非浸透面上への濡れ性向上剤として水溶性変性シリコーンオイルである商品名ＫＦ−６１８（信越化学工業株式会社製）を採用し、表１の通りとした以外は、実施例１と同様にして筆跡、外観共に赤色の水性ボールペン用インキを得た。尚、商品名ジョンクリル６３、ジョンクリル７００１については、それぞれの有効固形分量を勘案してインキ設計した。また、２０℃でのインキ粘度を２０．０ｍＰａ・ｓとした。
【００３９】
実施例５
水溶性樹脂としてスチレンマレイン酸樹脂である商品名アラスター７０３Ｓ（荒川化学工業株式会社製）、分散剤として商品名ＮＩＫＫＯＬ  ＴＬ−１０（日光ケミカルズ株式会社製）、非浸透面上への濡れ性向上剤として商品名ＫＦ−６１８を採用し、表２の通りとした以外は、実施例１と同様にして筆跡、外観共に黒色の水性ボールペン用インキを得た。尚、商品名アラスター７０３Ｓ、ジョンクリル７００１については、それぞれの有効固形分量を勘案してインキ設計した。また、２０℃でのインキ粘度を２５．０ｍＰａ・ｓとした。
【００４０】
実施例６
溶剤としてイソプロピルアルコールとエタノールを併用し、非浸透面上への濡れ性向上剤として商品名ＫＦ−６１８を採用し、表２の通りとした以外は、実施例１と同様にして筆跡、外観共に黒色の水性ボールペン用インキを得た。尚、商品名ＨＰＤ９６、ジョンクリル７００１については、それぞれの有効固形分量を勘案してインキ設計した。また、２０℃でのインキ粘度を３０．０ｍＰａ・ｓとした。
【００４１】
実施例７
溶剤としてエタノールを採用し、水溶性樹脂として商品名ＨＰＤ−９６とジョンクリル６３を併用し、表２の通りとした以外は、実施例１と同様にして筆跡、外観共に黒色の水性ボールペン用インキを得た。尚、商品名ＨＰＤ９６、ジョンクリル６３、ジョンクリル７００１については、それぞれの有効固形分量を勘案してインキ設計した。また、２０℃でのインキ粘度を１５．０ｍＰａ・ｓとした。
【００４２】
実施例８
溶剤としてエタノールを採用し、水溶性樹脂として商品名ジョンクリル６３を採用し、樹脂エマルジョンとして商品名ジョンクリル７００１、ボンコート２６１０を併用し、表２の通りとした以外は、実施例１と同様にして筆跡、外観共に黒色の水性ボールペン用インキを得た。尚、商品名ジョンクリル６３、ジョンクリル７００１、ボンコート２６１０については、それぞれの有効固形分量を勘案してインキ設計した。また、２０℃でのインキ粘度を１０．０ｍＰａ・ｓとした。
【００４３】
【表１】
0004690662.tif 000002
【００４４】
【表２】
0004690662.tif 000003
【００４５】
実施例９
図１に示すボールペン１は、インキ収容筒２に、実施例１のインキ組成物７を直に収容してなる直詰めボールペンであり、インキ収容筒２の先端に、ボール４を回転自在に設けたステンレス鋼材からなるボールペンチップ３を装着し、インキ収容筒２の後端に、尾栓６を装着した構造である。
【００４６】
また、インキ収容筒２のボールペンチップ３の装着部と反対側（尾栓６側）の尾端部のインキ面に密接してインキの消費と共に追従するグリース状のインキ追従体８を直詰めしてある。
【００４７】
ボールペンチップ３の形状や構造は前記実施例に限定されるものではないが、非使用時にはチップ先端に回転自在に抱持したボール４を、コイルスプリング５により直接または押圧体（図示せず）を介して、ボール４の後端に当接させ、チップ先端縁の内壁面に押圧して、筆記時の押圧力によりチップ先端縁の内壁とボールに間隙を与えインキを流出させる弁機構を具備すると、インキ漏れ防止が向上するので好ましい。
【００４８】
また、本発明に用いるボール４の材質としては、タングステンカーバイド系等の超硬材からなる超硬ボール、シリカ、アルミナ、ジルコニア、炭化けい素等のセラミック製ボール等をあげることができるが、金属、ガラス、プラスチック材などの非浸透面に対してもボールが回転することを考慮すると、前述したようにボールとボール座表面との回転抵抗が小さいほうが好ましい。従って、ボールとボール座表面との回転抵抗が小さい、ボールの表面粗さが、算術平均粗さ（Ｒａ）で５ｎｍ以下のいわゆる鏡面ボールやセラミック製ボールを用いることが好ましい。算術平均粗さ（Ｒａ）とは、式１で示すように、触針式表面粗さ測定器（ＴａｙｌｏｒＨｏｂｓｏｎ社製の機種名：Ｆｏｒｍ−Ｔａｌｙｓｕｒｆ−Ｓ１Ｆ−５０）により測定された粗さ曲線から、その平均線の方向に基準長さＬだけ抜き取り、この抜き取り部分の平均線から測定曲線までの偏差の絶対値を合計し、平均した値である。
【００４９】
【数１】
0004690662.tif 000004
【００５０】
比較例１〜８
インキ組成を表３、表４、表５に示す通りとした以外は、実施例１と同様にして水性ボールペン用インキとした。
【００５１】
【表３】
0004690662.tif 000005
【００５２】
【表４】
0004690662.tif 000006
【００５３】
【表５】
0004690662.tif 000007
【００５４】
試験方法及び評価
実施例１〜８及び比較例１〜９の水性ボールペン用インキを評価及び実施例９のインキ筒２に直詰めして水性ボールペン１を作製し、下記の試験を行い、評価した。
【００５５】
（１）非浸透面上での筆記性能
表面未処理のガラス面に筆記して
・インキ出、筆跡共に極めて良好に筆記できた仕様を…◎
・良好に筆記できた仕様を…○
・やや線切れを生じるものの筆記可能であった仕様を…△
・筆記不能な仕様を…×とした。
（２）非浸透面上での乾式擦過性能
ＰＥＴフィルムに１ｇのインキを滴下し、インキ膜厚が１０μｍとなるようにスキージングした後に２３±２℃、湿度５０±５％ＲＨの試験環境下で１０分間放置し、乾燥した綿布を用いて１００ｇｆ／ｃｍ２の荷重で１０回擦過した後のインキ乾燥膜の状態を観察した。
・インキ乾燥膜が全く剥がれていない仕様を…◎
・インキ膜が極僅かに損傷した仕様を…○
・インキ膜に損傷がみられた仕様を…△
・半分以上のインキ膜に損傷がみられた仕様を…×とした。
（３）非浸透面上での湿式擦過性能
ＰＥＴフィルムに１ｇのインキを滴下し、インキ膜厚が１０μｍとなるようにスキージングした後に２３±２℃、湿度５０±５％ＲＨの試験環境下で２４時間放置し、あらかじめ脱イオン水に浸しておいた綿布を用いて１００ｇｆ／ｃｍ２の荷重で１０回擦過した後のインキ乾燥膜の状態を観察した。
・インキ乾燥膜が全く剥がれていない仕様を…◎
・インキ膜が極僅かに損傷した仕様を…○
・インキ膜に損傷がみられた仕様を…△
・半分以上のインキ膜に損傷がみられた仕様を…×とした。
（４）非浸透面上での筆跡乾燥性
ＰＥＴフィルムに１ｇのインキを滴下し、インキ膜厚が１０μｍとなるようにスキージングした後に２３±２℃、湿度５０±５％ＲＨの試験環境下でのインキ膜の状態を観察した。
・２０秒以内でインキ膜が完全に乾燥する仕様を…◎
・２０〜３０秒でインキ膜が完全に乾燥する仕様を…○
・４０〜５０秒でインキ膜が完全に乾燥する仕様を…△
・インキ膜乾燥に６０秒以上を要する仕様を…×とした。
（５）紙面上での筆跡滲み
２３±２℃、湿度５０±５％ＲＨの試験環境で筆記用紙Ａ（ＪＩＳ  Ｐ３２０１）に筆記荷重１００ｇｆ、筆記速度４ｍ／ｍｉｎの条件で直線を筆記し、筆跡に生じる滲みを観察した。
・全く発生せず極めて良好なものを  …◎
・実用上において気にならないものを…○
・やや気になるものを              …△
・非常に気になるものを            …×  とした。
（６）筆端部でのインキドライアップ性能
キャップオフ状態で、２３℃、５０％ＲＨの環境下に２４時間放置した後、筆記用紙Ａ（ＪＩＳ  Ｐ３２０１）に筆記荷重１００ｇｆで直線書きし、書き出しの状態を観察した。
・書き出しから２ｃｍ以内で良好な筆跡が得られる仕様を…◎
・書き出しから２〜４ｃｍで良好な筆跡が得られる仕様を…○
・書き出しから５〜７ｃｍで良好な筆跡が得られる仕様を…△
・書き出しから７ｃｍ以上、筆跡が良好とならない仕様を…×とした。
【００５６】
比較例１は着色剤に水性染料を採用した例である。筆端部でのインキの乾燥が筆端部内部まで速やかに進行してしまうため非浸透面で十分な筆記性能が得られず、評価対象外とした。また、紙面には良好な筆記が実現できるものの筆跡の浸透性が強いため、筆跡滲みが顕著であった。
【００５７】
比較例２は溶剤として水と２０℃における蒸気圧が７．０×１０−４ｋＰａであるエチレングリコールを採用し、比較例３は水と２０℃における蒸気圧が７．０×１０−４ｋＰａであるエチレングリコールと２０℃における蒸気圧が４．３ｋＰａであるイソプロピルアルコールを組み合わせて採用した例である。エチレングリコールの特性が顕在化したため、筆跡乾燥性、筆跡擦過性、紙面上での筆跡滲みが劣る結果となった。
【００５８】
比較例４は、インキ粘度が３ｍＰａ・ｓと低すぎる例である。非浸透面上へは良好に筆記できるものの、インキ粘度が低すぎるために紙面上での筆跡滲みが顕著であった。また、インキ粘度が低すぎるために筆端部でのインキ出制御が十分に機能せず、インキ出過多となったために筆跡乾燥性、筆跡擦過性が低下した。
【００５９】
比較例５はインキ粘度が３５ｍＰａ・ｓと高すぎる例である。インキ粘度が高すぎるために非浸透面上に良好に筆記できなかったため評価対象外とした。
【００６０】
比較例６は樹脂固形分濃度が４．０％と低すぎる例である。固形分濃度が低すぎるため、インキ粘度が好適な範囲を得られず、比較例４と同様にインキ粘度が低すぎる状態になった。そのため比較例４と同様の性能となった。
【００６１】
比較例７は樹脂固形分濃度が３５．０％と高すぎる例である。固形分濃度が高すぎるため、インキ粘度が好適な範囲を得られず、比較例５と同様にインキ粘度が高すぎる状態になった。そのため比較例５と同様の性能になった。
【００６２】
比較例８は水中油滴型樹脂エマルジョンを採用しなかった例である。筆跡の耐水性に劣るため、湿式擦過性が劣る結果となった。
【００６３】
比較例９は水溶性樹脂を採用しなかった例である。比較例４と同様にインキ粘度が低すぎたため、比較例４と全く同様の性能となった。
【産業上の利用可能性】
【００６４】
本発明のインキは浸透性面にも非浸透性面にも筆記することができるので、ボールペンとして広く使用される。
【図面の簡単な説明】
【００６５】
【図１】本発明の水性ボ−ルペンを示す縦断面図である。
【符号の説明】
【００６６】
１  水性ボールペン
２  インキ収容筒
３  ボールペンチップ
４  ボール
５  コイルスプリング
６  尾栓
７  水性ボールペン用インキ
８  インキ追従体
【図１】
0004690662.tif 000008